(57)【要約】【課題】下水の高度処理などの用途において、透過流量が経時的に安定で、かつ透過流量の大きい複合半透膜の簡便な製造方法を提供する。【解決手段】界面活性剤に接しても膜面への界面活性剤の吸着が殆ど観られず、透過流量の低下が僅かであり、充分な透過流量を保持する複合半透膜を得るため、微多孔性支持膜上に多官能アミン化合物と多官能酸ハロゲン化物との反応物からなる分離機能層を形成して複合半透膜とした後に、湿潤状態または、水溶性ポリマーを含む水溶液中で該複合半透膜に放射線を照射することにより、膜表面を改質する。【選択図】なし【特許請求の範囲】
【請求項１】
微多孔性支持膜上に多官能アミン化合物と多官能酸ハロゲン化物との反応物からなる分離機能層を形成して複合半透膜とした後に、該複合半透膜に放射線を照射することを特徴とする複合半透膜の製造方法。
【請求項２】
水溶性ポリマーを含む水溶液中で、前記分離機能層を形成した後の複合半透膜に放射線を照射することを特徴とする請求項１に記載の複合半透膜の製造方法。
【請求項３】
水中で、前記分離機能層を形成した後の複合半透膜に放射線を照射することを特徴とする請求項１に記載の複合半透膜の製造方法。
【請求項４】
放射線がγ線であることを特徴とする請求項１〜３のいずれかに記載の複合半透膜の製造方法。
【発明の詳細な説明】
【技術分野】
【０００１】
本発明は、半導体の製造などに用いられる超純水の製造やかん水の脱塩化といった用途だけでなく、し尿や家庭用排水等の下水の高度処理、また、染色排水や電着塗料排水などの排水処理に用いる複合半透膜の製造方法に関するものである。
【背景技術】
【０００２】
近年、水の需要が増大してきているにもかかわらず、一方で新たな水源の確保が一層困難になりつつある。そのため、環境意識の高まりや環境保全の観点から、し尿や家庭用排水等の下水も、水資源の有効利用のために、下水処理水を放流せずに、例えば、公園等の公共施設の親水用水として再利用することが検討されている。従来から、下水の再利用を行う際には、濾膜を用いた下水の高度処理が行われているが、処理目標水質が非常に高い場合などには、ポリアミド系逆浸透膜等の高阻止率の逆浸透膜が用いられている。
【０００３】
このような逆浸透膜を用いて処理を行う際には、下水をスクリーン、沈砂、予備曝気槽、最初沈殿槽などによる物理的浄化の後、活性汚泥法などによる生物学的処理で前処理し、逆浸透膜に供給し、有機化合物、窒素化合物、塩類などを含まない透過水を取り出している。
【０００４】
しかしながら、下水を原水とする場合、原水には洗剤として使用された界面活性剤が混入しており、界面活性剤は生物処理では十分に処理することが出来ず、この界面活性剤が逆浸透膜の膜面に吸着され逆浸透膜の分離性能を低下させるといった問題がある。このため、上記の逆浸透膜による処理を行うと、時間の経過とともに透過流量が著しく低下して安定な処理が困難であるという問題がある。
【０００５】
これまで、ポリアミド膜表面にポリマーをコーティングすることで、ファウリングによるフラックス低下を抑える方法が知られている(特許文献１，２参照)。しかし、これらの方法ではポリマーコーティングを行うことでファウリング前のフラックスまで低下したり、製造工程が複雑になるという問題が存在していた。
【０００６】
また、膜面に残存する酸塩化物やアミノ基と反応する化合物で表面処理を行うことで透過流量の低下を抑制する方法も提唱されているが（特許文献３，４参照）、この場合も、反応に用いた化合物を洗浄する必要があるなど、製膜工程が複雑になるという問題が存在していた。
【特許文献１】国際公開第９７／３４６８６号パンフレット
【特許文献２】特開２０００−１７６２６３号公報
【特許文献３】特開２００２−２２４５４６号公報
【特許文献４】特開２００４−２４３１９８号公報
【発明の開示】
【発明が解決しようとする課題】
【０００７】
すなわち、本発明の目的は、透過流量が経時的に安定で、かつ透過流量の大きい複合半透膜の簡便な製造方法を提供することである。
【課題を解決するための手段】
【０００８】
かかる課題を解決するため、本発明は、以下の構成からなる。
【０００９】
（１）微多孔性支持膜上に多官能アミン化合物と多官能酸ハロゲン化物との反応物からなる分離機能層を形成して複合半透膜とした後に、該複合半透膜に放射線を照射することを特徴とする複合半透膜の製造方法。
【００１０】
（２）水溶性ポリマーを含む水溶液中で、前記分離機能層を形成した後の複合半透膜に放射線を照射することを特徴とする（１）に記載の複合半透膜の製造方法。
【００１１】
（３）水中で、前記分離機能層を形成した後の複合半透膜に放射線を照射することを特徴とする（１）に記載の複合半透膜の製造方法。
【００１２】
（４）放射線がγ線であることを特徴とする（１）〜（３）のいずれかに記載の複合半透膜の製造方法。
【発明の効果】
【００１３】
本発明の複合半透膜は、放射線照射により膜表面を改質しているため、界面活性剤に接しても膜面への界面活性剤の吸着が殆ど観られず透過流量の低下が僅かであり、充分な透過流量を保持できる。従って、下水の高度処理に用いても、高水質の透過水を安定して得ることが可能となる。
【発明を実施するための最良の形態】
【００１４】
本発明は、微多孔性支持膜上に多官能アミン化合物と多官能酸ハロゲン化物との反応物からなる分離機能層を形成して複合半透膜とした後に、該複合半透膜に放射線を照射することを特徴とする。
【００１５】
本発明において、微多孔性支持膜とは実質的には分離性能を有さない層であり、実質的に分離性能を有する分離機能層に強度を与えるために用いられるものである。
【００１６】
微多孔性支持膜は、膜の表面から裏面にわたって孔径が均一な微細な孔を有する構造であるか、または、片面に緻密で微細な孔を有し、その面からもう一方の面まで徐々に孔径が大きくなるような孔を有する非対称構造であり、その微細孔の大きさが１００ｎｍ以下であることが好ましい。また、微多孔性支持膜の厚みは１μｍ〜数ｍｍであり、膜強度の観点から１０μｍ以上、扱いやすさ、モジュール加工のしやすさの面で数百μｍ以下が好ましい。さらに、微多孔性支持膜の素材には、ポリスルホン、酢酸セルロース、硝酸セルロース、ポリ塩化ビニル、ポリアクリロニトリル、ポリフェニレンスルフィド、ポリフェニレンスルフィドスルホン等のホモポリマーまたはコポリマーを単独であるいはこれらのポリマーをブレンドしたものを使用することができる。これらの素材の中では化学的、機械的、熱的に安定性が高く、成型が容易であることからポリスルホンが好ましい。
【００１７】
本発明に用いる多官能アミン化合物は、２個以上のアミノ基を有する脂肪族、芳香族の化合物であればいずれでもよい。一般的には、例えば、ｍ−フェニレンジアミン、ｐ−フェニレンジアミン、ｏ−フェニレンジアミン、１，３，５−トリアミノベンゼン、パラキシリレンジアミン、ジアミノピリジンなどの芳香族アミン類、エチレンジアミン、プロピレンジアミン、ジメチルエチレンジアミン、ピペラジン、アミノメチルピペリジンなどの脂肪族アミン類が用いられる。これらの中では反応性、得られた膜の性能の面から芳香族アミン類、特に、ｍ−フェニレンジアミン、ｐ−フェニレンジアミン、１，３，５−トリアミノベンゼンが好ましい。これらの多官能アミン化合物は、単独であるいは混合して用いることができる。
【００１８】
また、多官能酸ハロゲン化物としては、たとえば、トリメシン酸ハライド、ベンゾフェノンテトラカルボン酸ハライド、トリメリット酸ハライド、ピロメリット酸ハライド、イソフタル酸ハライド、テレフタル酸ハライド、ナフタレンジカルボン酸ハライド、ジフェニルジカルボン酸ハライド、ピリジンジカルボン酸ハライド、ベンゼンジスルホン酸ハライド、クロルスルホニルイソフタル酸ハライドなどの芳香族酸ハライドを用いることができる。また、シクロヘキサントリカルボン酸ハライド、シクロヘキサンジカルボン酸ハライド、オキサリルハライドなどの脂肪族酸ハライドも用いることができる。なかでも、製膜溶媒に対する溶解性や得られる複合半透膜の特性を考慮すると、イソフタル酸クロライド、テレフタル酸クロライド、トリメシン酸クロライドおよびこれらの混合物を用いることが好ましい。
【００１９】
次に、本発明の複合半透膜の製造方法について述べる。
【００２０】
上述の複合半透膜は、微多孔性支持膜上に、多官能アミン化合物と、多官能酸ハロゲン化物との重縮合物であるポリアミド分離機能層を設けた後、放射線を照射することにより得られる。
【００２１】
すなわち、例えば、密に織ったポリエステル布や不織布などの支持体の上に、ポリスルホン溶液を一定の厚さに注型し、それを水中で湿式凝固させて、表面の大部分が直径数十ｎｍ以下の微細な孔を有した微多孔性支持膜を得る。
【００２２】
このようにして得られた微多孔性支持膜上に、１分子中に少なくとも２個のアミノ基を有する多官能アミン化合物の水溶液、多官能酸ハロゲン化物の溶液を順に塗布してｉｎ−ｓｉｔｕ界面重縮合反応をさせて、実質的に分離性能を有するポリアミド分離機能層を形成させる。
【００２３】
多官能アミン化合物水溶液中の多官能アミン化合物の濃度は、０．１〜２０重量％の範囲内にあることが好ましく、０．５〜１５重量％の範囲内にあることがより好ましい。多官能アミン化合物濃度が０．１重量％を下回ると、界面重縮合反応の進行が遅くなり、２０重量％を超えると分離機能層の膜厚が大きくなり透水性が低下する傾向にある。
【００２４】
多官能酸ハロゲン化物を溶解する溶媒は、水と非混和性であり、かつ、多官能酸ハロゲン化物を溶解するとともに、微多孔性支持膜を破壊せず、界面重縮合により架橋ポリマーを形成し得るものであればよい。例えば、炭化水素化合物、シクロヘキサン、１，１，２−トリクロロ−１，２，２トリフルオロエタンなどが挙げられるが、反応速度、溶媒の揮発性から、好ましくはｎ−ヘキサン、ヘプタン、オクタン、ノナン、デカン、ウンデカン、ドデカン、１，１，２−トリクロロ−１，２，２トリフルオロエタンなどである。
【００２５】
上記有機溶媒中の多官能酸ハロゲン化物の濃度は、０．０１〜１．０重量％の範囲内であると好ましい。０．０１重量％を下回ると、活性層である分離機能層の形成が不十分となりやすく、１．０重量％を超えると透水性が低下し、また、コスト高となる。
【００２６】
多官能アミン化合物水溶液、および多官能酸ハロゲン化物溶液には、多官能アミン化合物と多官能酸ハロゲン化物との反応を妨害しないものであれば、必要に応じて、アシル化触媒や極性溶媒、酸補足剤、界面活性剤、酸化防止剤などを含有させることもできる。
【００２７】
このようにして得られた複合半透膜に放射線を照射して、本発明の複合半透膜を製造するに際し、分離機能層を形成した後の複合半透膜をこのまま用いても良いが、放射線を照射する前に水洗などによって未反応残存物を取り除くことが好ましく、かかる水洗に用いられる水の温度については、３０〜１００℃の範囲内にあることがより好ましい。また、未反応残存物の除去としては、上記温度範囲内にある水中に支持膜を浸漬したり、そのような水を吹き付けたりして行うことができる。なお、３０〜１００℃の範囲内の水が好ましく用いられるのは、用いられる水の温度が３０℃を下回ると、複合半透膜中にアミン化合物が残存し、最終的に得られる複合半透膜の透過水量が低くなる傾向にある。また、オートクレーブやスチームなどで１００℃を超える温度で洗浄を行うと、複合半透膜が熱収縮を起こし、やはり最終的に得られる複合半透膜の透過水量が低くなる傾向にあるからである。
【００２８】
また、上記水洗の後、たとえばｐＨが６〜１３の範囲内の塩素含有水溶液に常圧で接触させ、最終的に得られる複合半透膜の塩排除率、透水性を高めることも好ましい。ここで、かかる塩素含有水溶液として、以下のものが例示される。すなわち、塩素発生試薬としては、塩素ガス、サラシ粉、次亜塩素酸ナトリウム、二酸化塩素、クロラミンＢ、クロラミンＴ、ハラゾーン、ジクロロジメチルヒダントイン、塩素化イソシアヌル酸およびその塩などを代表例として挙げることができ、酸化力の強さによって濃度を決定することが好ましい。上記の塩素発生試薬の中で、次亜塩素酸ナトリウム水溶液が、取り扱い性の点から好ましい。また、塩素処理剤として、次亜塩素酸ナトリウムを使用する場合、遊離塩素の濃度は１０〜２０００ｐｐｍ、膜性能のバランスを考えると、１００〜１０００ｐｐｍの範囲が好ましい。塩素処理時間は２分〜２０時間、遊離塩素濃度が低く、処理ｐＨが高い場合、処理時間は長時間が好ましく、逆に遊離塩素濃度が高く、処理ｐＨが低い場合、処理時間は短時間が好ましい。
【００２９】
このようにして得られたポリアミド複合半透膜、または、後述するポリアミド複合半透膜を用いてなる流体分離素子に放射線を照射する。放射線とは、放射性崩壊により放出される粒子の作るビーム、および同程度以上のエネルギーを持つビームのことを言い、α線、β線、γ線、Ｘ線などが挙げられる。透過力が強く、多量に一括処理できるという観点からは、特にγ線が好ましく用いられる。
【００３０】
放射線処理としては、ポリアミド複合半透膜を湿潤状態でγ線などの放射線を照射すればよい。ここでいう湿潤状態とは、ポリアミド複合半透膜に水が含まれる状態、すなわち、水溶液中、水中、またはポリアミド複合半透膜を浸漬していた水溶液を乾燥、除去させない状態のことを言う。湿潤状態の程度については特に限定されるものではなく、ポリアミド複合半透膜が水溶液中または水中に浸漬された状態でもよい。
【００３１】
放射線の吸収線量は、湿潤状態で１０〜５０ｋＧｙ程度が好ましく、２０ｋＧｙを超える線量を照射した場合は、複合半透膜の表面の改質だけでなく滅菌処理を同時に行うことも可能である。この際、吸収線量は線量測定ラベルを、複合半透膜、または、該複合半透膜を用いてなる流体分離素子の表面に貼り付けるなどして測定することができる。放射線線量が１０ｋＧｙ未満では効果が十分ではない。また、５０ｋＧｙより照射量が多くなると支持体であるポリスルホンや流体分離素子部材などの他の素材への劣化の影響が大きくなることがある。
【００３２】
また、この時、水溶性ポリマーを含む水溶液中で、前記ポリアミド複合半透膜に放射線を照射することも好ましい。放射線を用いて処理することにより、通常不溶化が困難であるような水溶性ポリマーでも容易に架橋し、複合半透膜の表面に固定することが可能となる。かかる水溶性ポリマーとして、ポリビニルアルコール、ポリビニルピロリドン、ポリアクリルアミド、ポリＮ−イソプロピルアクリルアミド、ポリアリルアミンポリメチルビニルエーテル、ポリアクリロイルモルホリン、ポリヒドロキシエチルアクリレート、ポリヒドロキシエチルメタクリレート−コ−アクリルアミド、ポリアルキレングリコール、ポリエチレンイミン、ポリアクリル酸、ポリメタクリル酸、ポリビニルイミダゾール、ポリビニルピラゾール、ポリスチレンスルホン酸などの合成高分子及びその共重合体、カルボキシメチルセルロース、ヒドロキシエチルセルロース、メチルセルロース等のセルロース誘導体、ゼラチン、フタル化ゼラチン、カゼイン、卵白アルブミン等の蛋白質、デキストリン、エーテル化デンプン等のデンプン類、などが挙げられる。水溶性ポリマーを含む水溶液中の該ポリマーの濃度は、０．０１重量％以上、好ましくは０．０５重量％以上、より好ましくは０．１重量％以上であることが、ファウリング防止効果を上げる点で好ましい。
【００３３】
水溶液には必要に応じて他の化合物を混合してもかまわない。たとえば、過度の架橋反応を抑制するためにエタノールなどの架橋抑制剤を用いても良いし、ドデシル硫酸ソーダ、ベンゼンスルホン酸ソーダなどの界面活性剤を添加しても良い。
【００３４】
さらに、本発明は、実質的に前記水溶性ポリマーを含まない水中で、前記ポリアミド複合半透膜に放射線を照射することも好ましい。かかる場合、膜表面にポリマーを固定しなくでも、ポリアミド分離機能層表面にラジカルを発生させ、複合半透膜の表面を親水化させる効果があり、透過水量を低下させることなくファウリング防止効果を向上させることが可能である。
【００３５】
なお、本発明で使用する放射線処理の機序は明確ではないが、ポリアミド分離機能層表面にラジカルを発生させ、複合半透膜の表面を親水化させる効果があると考えられる。
【００３６】
本発明により得られる複合半透膜は、平膜でも中空糸膜、管状膜でも構わない。
【００３７】
本発明により得られる複合半透膜や、該複合半透膜を用いてなる流体分離素子を使用することにより、たとえば、操作圧力が０．１〜３．０ＭＰａの範囲内、より好ましくは０．１〜１．５ＭＰａの範囲内といった低い領域で、高い透過水量を維持することができる。操作圧力を低くすることができるため、用いるポンプなどの容量を小さくすることができ、消費電力を抑え、造水のコストダウンを図ることができる。操作圧力が０．１ＭＰａを下回ると、透過水量が少なくなりすぎる傾向があり、３．０ＭＰａを超えるとポンプなどの消費電力が増加するとともに、ファウリングによる膜の目詰まりを起こしやすくなる。
【００３８】
本発明により得られる複合半透膜にあっては、２５℃において、ｐＨ６．５の、ＮａＣｌ濃度が１，５００ｍｇ／１である水溶液を１．０ＭＰａの圧力で加えて１時間ろ過したときの透過水量が０．５〜３．０ｍ３／ｍ２ｄであることが好ましい。水の透過量を０．５〜３．０ｍ３／ｍ２ｄの範囲とすることにより、ファウリングの発生を適度に抑え、造水を安定的に行うことができる。
【００３９】
本発明により得られる複合半透膜を用いて処理される下水中には、界面活性剤などの難生分解性有機物が、生物処理で完全には分解されず含まれている。このため、通常の複合半透膜で処理を行うと、界面活性剤が複合半透膜の表面に吸着し、透過水量が低下してしまう。しかし、本発明により得られる複合半透膜は、放射線による表面処理を行っているため、界面活性剤が吸着しにくく透過水量の低下が抑えられる。
【００４０】
ここで、透過水量低下率は以下のようにして求める。２５℃にてｐＨ６．５、１，５００ｍｇ／ｌ塩化ナトリウム水溶液を用い操作圧力１．０ＭＰａにて膜に透過させて１時間ろ過した時の透過水量を前透過水量（Ｆ１）とし、続いて、この評価液にノニオン界面活性剤（ポリオキシエチレン（１０）オクチルフェニルエーテル）を１００ｍｇ／ｌになるように添加してから１時間経過後の透過水量を後透過水量（Ｆ２）としたときに、次式で定義される。
・透過水量低下率＝１−（Ｆ２／Ｆ１）。
【００４１】
本発明により得られる複合半透膜は、透過水量低下率が０．３５以下であることが好ましい。さらに好ましくは０．２０以下である。このような膜を用いることにより、界面活性剤に接しても膜面への界面活性剤の吸着が殆ど観られずに透過流量の低下が僅かであり、充分な透過流量を保持できる。従って、下水の高度処理に用いても、高水質の透過水を安定して得ることができる。
【００４２】
上記により得られる複合半透膜は、取り扱いを容易にするため筐体に納めて流体分離素子とすることができる。この流体分離素子は、たとえば、多数の孔を穿設した筒状の集液管の周りに、複合半透膜の平膜と、トリコットなどの分離液流路材と、プラスチックネットなどの供給液流路材とを含む膜ユニットを巻回し、これらを円筒状の筐体に納めた構造とすると好ましい。これにより、複数の流体分離素子を直列あるいは並列に接続して分離膜モジュ−ルとすることもできる。
【００４３】
本発明においては、対象とする原水中に界面活性剤などのファウリング物質を含む場合に、従来のポリアミド系複合半透膜などを用いると早期に透過水量が低下するので安定な処理が困難であったが、放射線照射により表面を改質した複合半透膜を用いるため、界面活性剤に接しても膜面への界面活性剤の吸着が殆ど観られずに透過水量の低下が僅かであり、高水質の透過水を安定して得ることができる。
【実施例】
【００４４】
実施例、および比較例においては、ｐＨ６．５の１，５００ｍｇ／ｌ塩化ナトリウム水溶液を用い、操作圧力１．０ＭＰａの条件で評価を行った。
【００４５】
塩排除率は次式により求めた。
・塩排除率（％）＝（１−透過液中の塩濃度／供給液中の塩濃度）×１００。
【００４６】
また、透過水量は、単位時間（日）に単位面積（ｍ２）に当たりの膜を透過する水量で求めた。
【００４７】
（実施例１）
ポリエステル繊維からなる、縦３０ｃｍ横２０ｃｍの大きさのタフタ（縦糸、横糸とも１６６デシテックスのマルチフィラメント糸、織密度は縦９０本／インチ、横６７本／インチ、厚さ１６０μｍ）をガラス板上に固定し、その上にポリスルホンの１５．７重量％ジメチルホルムアミド（ＤＭＦ）溶液を、２００μｍの厚みで、２５℃にてキャストし、ただちに純水中に浸漬して５分間放置し、次いで、９０℃２分間熱水中で処理して微多孔性支持膜（以下、ＦＴ−ＰＳ支持膜という）を得た。このＦＴ−ＰＳ支持膜の厚さは２００〜２１０μｍであり、純水透過係数は圧力０．１ＭＰａ、液温２５℃、雰囲気温度２５℃で測定したとき０．０１〜０．０３ｇ／ｃｍ２・ｓｅｃ・ａｔｍであった。
【００４８】
このＦＴ−ＰＳ支持膜を、ｍ−フェニレンジアミン１．５重量％と、ε−カプロラクタム１.５重量％とを含む水溶液中に１分間浸漬した。ついで、この支持膜を垂直方向にゆっくりと引上げ、支持膜表面から窒素を吹き付けることで余分な水溶液を取り除いた後、トリメシン酸クロライド０．０６重量％を含むデカン溶液を、表面が完全に濡れるように塗布した。次に、膜を垂直にして余分な溶液を液切りして除去した後、膜面に残った溶媒を蒸発させるために、膜表面での風速が８ｍ／ｓとなるように、温度３０℃の空気を１分間吹き付けた。
【００４９】
その後９０℃の熱水に２分間浸漬後、膜性能向上のため、ｐＨ７に調整した次亜塩素酸ナトリウム５００ｐｐｍを含む溶液中に２分間浸漬し、亜硫酸水素ナトリウム１，０００ｐｐｍ水溶液に浸漬し、残存する次亜塩素酸ナトリウムを消滅させ複合半透膜を得た。得られた複合半透膜を蒸留水中でγ線照射した。γ線吸収線量は２８ｋＧｙであった。
【００５０】
得られた複合半透膜を上記条件で評価し、塩排除率、透過水量、透過水量低下率を測定した。評価結果を表１に示す。
【００５１】
（実施例２）
Ｎ−イソプロピルアクリルアミド１重量％に過硫酸アンモニウム４００ｍｇ／ｌ、テトラメチルエチレンジアミン２．４ｍｌ／ｌ加え室温で２日間重合を行い、Ｎ−イソプロピルアクリルアミド１重量％水溶液を作成した。実施例１において蒸留水の代わりに、Ｎ−イソプロピルアクリルアミド１重量％水溶液を用いた以外は、実施例１と同様に製膜、評価を行った。評価結果を表１に示す。
【００５２】
（実施例３）
実施例１においてポリエチレンイミン（分子量１０，０００） １０００ｐｐｍ水溶液を用いた以外は、実施例１と同様に製膜、評価を行った。評価結果を表１に示す。
【００５３】
（比較例１）
実施例１において放射線照射を行わなかった以外は、実施例１と同様に製膜、評価を行った。評価結果を表１に示す。
【００５４】
（比較例２）
比較例１の膜をポリビニルアルコール（重量平均分子量２，０００）０．５重量％と、グルタルアルデヒド０．２重量％とを含む水溶液に、酸触媒として塩酸を０．１モル／リットルとなるように添加した水溶液に２分間浸漬した。垂直で１分間保持し余分な液を切ったのち、熱風乾燥機で８０℃で２分間乾燥し架橋した。その後、未架橋物や酸触媒を除去するため、９０℃の熱水に２分間浸漬させ複合半透膜を得た。評価前に１０％イソプロパノール水溶液に１０分間浸漬し親水化処理を行った。評価結果を表１に示す。
【００５５】
【表１】
2007014833.tif 000002